СПОСОБ НАНЕСЕНИЯ ПОРОШКОВОГО ПОКРЫТИЯ

1. Способ нанесения по меньшей мере двух различных слоев термоотверждающегося порошкового покрытия на подложку, содержащий этапы нанесения первого слоя порошкового покрытия, за которым следует нанесение второго слоя порошкового покрытия без какого-либо существенного отверждения первого слоя порошкового покрытия перед нанесением второго слоя порошкового покрытия, за которым следует одновременное отверждение первого слоя порошкового покрытия и второго слоя порошкового покрытия, причем первый слой порошкового покрытия содержит от 1 до 10 массовых % проводящего компонента, причем проводящий компонент имеет удельное сопротивление ниже 5 Ом·см при коэффициенте заполнения объема ≤70%, а массовый % вычисляется по отношению к общему составу первого слоя порошкового покрытия.
2. Способ нанесения по меньшей мере двух различных слоев термоотверждающегося порошкового покрытия на подложку, содержащий этапы нанесения первого слоя порошкового покрытия, за которым следует нанесение второго слоя порошкового покрытия без какого-либо существенного отверждения первого слоя порошкового покрытия перед нанесением второго слоя порошкового покрытия, за которым следует отверждение первого слоя порошкового покрытия и второго слоя порошкового покрытия, причем второй слой порошкового покрытия содержит от 1 до 10 массовых % проводящего компонента, имеющего удельное сопротивление ниже 5 Ом·см при коэффициенте заполнения объема ≤70%, а массовый % вычисляется по отношению к общему составу второго слоя порошкового покрытия.
3. Способ по п. 1 или 2, в котором первый или второй слой порошкового покрытия содержит от 1 до 7 массовых % проводящего компонента, причем массовый % вычисляется по отношению к общему составу слоя порошкового покрытия.
4. Способ по п. 1 или 2, в котором первый или второй слой порошкового покрытия содержит от 1 до 5 массовых % проводящего компонента.
5. Способ по п. 1 или 2, в котором первый слой порошкового покрытия и второй слой порошкового покрытия наносят с использованием системы заряда коронным разрядом.
6. Способ по п. 1 или 2, в котором систему заряда коронным разрядом заряжают до потенциала между 70 и 100 кВ.
7. Способ по п. 5, в котором первый или второй слой порошкового покрытия наносят с использованием системы заряда коронным разрядом при скорости нанесения между 100 и 300 г/мин.
8. Способ по п. 1 или 2, в котором первый слой порошкового покрытия и второй слой порошкового покрытия наносят при температуре ниже 50°C и не используют нагревание подложки или первого слоя порошкового покрытия перед нанесением второго слоя порошкового покрытия.
9. Способ по п. 8, в котором первый слой порошкового покрытия и второй слой порошкового покрытия наносят при комнатной температуре.
10. Способ по п. 6, в котором первый или второй слой порошкового покрытия наносят с использованием системы заряда коронным разрядом при скорости нанесения между 100 и 300 г/мин.